(57)【要約】【課題】ハイドロタルサイトの含有量を少なくしても、高い保温効果を得ることができる透明樹脂フィルムを提供する。【解決手段】質量比（ネフェリンサイヤナイト：ハイドロタルサイト）で１０：９０〜９０：１０の範囲となるように、樹脂にネフェリンサイヤナイトとハイドロタルサイトが合計で０．５〜１０質量％含有されていることを特徴としている。【選択図】図１
2018123214.tif 000002
【特許請求の範囲】
【請求項１】
質量比（ネフェリンサイヤナイト：ハイドロタルサイト）で１０：９０〜９０：１０の範囲となるように、樹脂にネフェリンサイヤナイトとハイドロタルサイトが合計で０．５〜１０質量％含有されている、透明樹脂フィルム。
【請求項２】
前記樹脂が、塩化ビニル系樹脂、ポリオレフィン系樹脂、またはエチレン−酢酸ビニル共重合樹脂である、請求項１に記載の透明樹脂フィルム。
【発明の詳細な説明】
【技術分野】
【０００１】
本発明は、農業用樹脂フィルムなどとして用いて高い保温効果が得られる透明樹脂フィルムに関する。
【背景技術】
【０００２】
高い保温効果が得られる透明樹脂フィルムとして、ハイドロタルサイトの粉末をフィラーとして用いた農業用樹脂フィルムが知られている（特許文献１）。
【先行技術文献】
【特許文献】
【０００３】
【特許文献１】特開２００２−３６００８４号公報
【発明の概要】
【発明が解決しようとする課題】
【０００４】
しかしながら、ハイドロタルサイトは高価であることから、ハイドロタルサイトの量を少なくし、かつ高い保温効果が得られる透明樹脂フィルムが求められている。
【０００５】
本発明の目的は、ハイドロタルサイトの含有量を少なくしても、高い保温効果を得ることができる透明樹脂フィルムを提供することにある。
【課題を解決するための手段】
【０００６】
本発明の透明樹脂フィルムは、質量比（ネフェリンサイヤナイト：ハイドロタルサイト）で１０：９０〜９０：１０の範囲となるように、樹脂にネフェリンサイヤナイトとハイドロタルサイトが合計で０．５〜１０質量％含有されていることを特徴としている。
【０００７】
本発明において、樹脂は、塩化ビニル系樹脂、ポリオレフィン系樹脂、またはエチレン−酢酸ビニル共重合樹脂であることが好ましい。
【発明の効果】
【０００８】
本発明によれば、ハイドロタルサイトの含有量を少なくしても、高い保温効果を得ることができる。
【図面の簡単な説明】
【０００９】
【図１】実施例及び比較例の樹脂フィルムの赤外線吸収スペクトルを示す図である。
【発明を実施するための形態】
【００１０】
以下、好ましい実施形態について説明する。但し、以下の実施形態は単なる例示であり、本発明は以下の実施形態に限定されるものではない。以下、本発明をさらに詳細に説明する。
【００１１】
（ネフェリンサイヤナイト）
ネフェリンサイヤナイトは、霞石（ネフェリン）を含む準長石閃長岩であり、通常ｘＳｉＯ２・ｙＡｌ２Ｏ３・ｚＮａ２Ｏ・ａＫ２Ｏの組成式で表わされ、石英を含まない。本発明に用いるネフェリンサイヤナイトの平均粒子径（Ｄ５０）は、好ましくは０．０５〜５０μｍの範囲内であり、より好ましくは０．１〜３０μｍの範囲内であり、さらに好ましくは０．３〜２０μｍの範囲内である。
【００１２】
（ハイドロタルサイト）
ハイドロタルサイトは、通常、Ｍ２＋１−ｘＭ３＋ｘ（ＯＨ）２Ａｎ−ｘ／ｎ・ｍＨ２Ｏの組成式で表わされ、結晶構造が層状構造をしており、２価（Ｍ２＋）及び３価（Ｍ３＋）の金属の複合水酸化物からなる基本層と、その基本層間にアニオン（Ａｎ−）と水を有する中間層からなる。基本層は２価の金属イオンの一部の代わりに３価の金属イオンが配位することで正に帯電しており、基本層の層間にアニオンがインターカレートすることで、トータルの電荷が中和している。本発明に用いるハイドロタルサイトの平均粒子径（Ｄ５０）は、好ましくは０．０５〜１０μｍの範囲内であり、より好ましくは０．１〜５μｍの範囲内である。
【００１３】
（樹脂）
本発明において用いる樹脂は、ネフェリンサイヤナイト及びハイドロタルサイトを含有させて透明樹脂フィルムとすることができる樹脂であれば特に限定されない。樹脂としては、例えば、塩化ビニル系樹脂、ポリオレフィン系樹脂、エチレン−酢酸ビニル共重合樹脂、生分解性樹脂などが挙げられる。また、これらの樹脂からなるフィルムを、２枚以上重ねた多層フィルムであってもよい。これらの中でも、塩化ビニル系樹脂、ポリオレフィン系樹脂、及びエチレン−酢酸ビニル共重合樹脂が特に好ましい。ポリオレフィン系樹脂としては、低密度ポリエチレン樹脂（ＬＤＰＥ）または直鎖状低密度ポリエチレン樹脂（ＬＬＤＰＥ）が特に好ましい。
【００１４】
（樹脂組成物の調製方法）
本発明の透明樹脂フィルムを製造するための樹脂組成物は、ネフェリンサイヤナイト及びハイドロタルサイトと樹脂とを、ニーダー、バンバリーミキサー、１軸押出機、２軸押出機などで溶融混練することにより製造することができる。
【００１５】
（樹脂組成物中の含有量）
樹脂組成物中のネフェリンサイヤナイトとハイドロタルサイトの質量比（ネフェリンサイヤナイト：ハイドロタルサイト）は、１０：９０〜９０：１０の範囲内である。このような範囲内にすることにより、ネフェリンサイヤナイトとハイドロタルサイトを併用することによる相乗効果として、高い赤外線吸収性能を得ることができ、高い保温効果を得ることができる。質量比（ネフェリンサイヤナイト：ハイドロタルサイト）は、１５：８５〜８５：１５の範囲内であることが好ましく、２０：８０〜８０：２０の範囲内であることがより好ましい。
【００１６】
樹脂組成物中のネフェリンサイヤナイトとハイドロタルサイトの合計の含有量は、０．５〜１０質量％の範囲内である。このような範囲内にすることにより、高い赤外線吸収性能を得ることができ、高い保温効果を得ることができる。ネフェリンサイヤナイトとハイドロタルサイトの合計の含有量は、１〜８質量％の範囲内であることが好ましく、２〜６質量％の範囲内であることがより好ましい。
【００１７】
（樹脂フィルムの調製方法）
樹脂組成物を、プレス成形、インフレーション成形、押出成形、１軸延伸成形、２軸延伸成形などの方法で成形することにより、樹脂フィルムを調製することができる。
【実施例】
【００１８】
以下、本発明について、具体的な実施例に基づいて、さらに詳細に説明する。本発明は、以下の実施例に何ら限定されるものではない。本発明の要旨を変更しない範囲において適宜変更して実施することが可能である。
【００１９】
（実施例１〜３及び比較例１〜２）
ネフェリンサイヤナイト、ハイドロタルサイト、及び低密度ポリエチレンとして、以下のものを用い、表１に示す配合割合（質量％）で、以下のようにして樹脂組成物を調製し、樹脂フィルムを作製した。
【００２０】
・ネフェリンサイヤナイト：ユニミン社製、商品名ＨＣ−２００，平均粒子径（Ｄ５０）２０μｍ
・ハイドロタルサイト：協和化学工業社製、商品名ＤＨＴ−４Ａ，平均粒子径（Ｄ５０）０．５μｍ
・低密度ポリエチレン：日本ポリエチレン社製、商品名ノバテックＬＤ（ＬＦ６４０ＭＡ）
【００２１】
低密度ポリエチレンとネフェリンサイヤナイト及びハイドロタルサイトを、２軸押出機（テクノベル社製；スクリュ径２０ｍｍφ、Ｌ／Ｄ＝４５）を用いて、温度１８０℃、押出量６ｋｇ／ｈの条件にて溶融混練し、樹脂組成物を得た。
【００２２】
２軸押出機によって得られた樹脂組成物を、圧縮成形機(東洋精機製作所社製)にて、温度１８０℃、時間３分、圧力２ＭＰａの条件でプレスし、厚さ０．１ｍｍの透明樹脂フィルムを作製した。
【００２３】
（比較例３）
ネフェリンサイヤナイト及びハイドロタルサイトを含有しない低密度ポリエチレンを用いて、上記と同様にして樹脂フィルムを作製し、比較例３とした。
【００２４】
＜全光線透過率の測定＞
ヘーズメータ（日本電色工業株式会社製、ＮＤＨ７０００）を用いて、ＪＩＳＫ７１０５に準拠して、フィルムの全光線透過率を測定した。
【００２５】
表１に測定結果を示した。
【００２６】
＜ヘイズの測定＞
ヘーズメータ（日本電色工業株式会社製、ＮＤＨ７０００）を用いて、ＪＩＳＫ７１３６に準拠して、フィルムのヘイズを測定した。
【００２７】
表１に測定結果を示した。
【００２８】
＜赤外線吸収率の測定＞
上記各実施例及び各比較例の樹脂フィルムについて、波長域（１５００〜５００ｃｍ−１）及び波長域（１４００〜７００ｃｍ−１）における赤外線吸収率を測定した。
【００２９】
図１は、波長域（１４００〜７００ｃｍ−１）における赤外線吸収スペクトルを示す図である。図１において、縦軸は透過率であり、透過率が低くなるほど赤外線吸収率は高くなる。
【００３０】
各実施例及び各比較例の樹脂フィルムの波長域（１５００〜５００ｃｍ−１）及び波長域（１４００〜７００ｃｍ−１）における赤外線吸収率を、表１に示した。
【００３１】
【表１】
2018123214.tif 000003
【００３２】
表１に示すように、ネフェリンサイヤナイト及びハイドロタルサイトを本発明の範囲内となるように併用した実施例１〜３は、ネフェリンサイヤナイトまたはハイドロタルサイトを単独で用いた比較例１及び２に比べ、高い赤外線吸収率を示しており、優れた保温効果が得られることがわかる。
【図１】
2018123214.tif 000004